(57)【特許請求の範囲】
【請求項１】
複数の鋼帯のエッジ部同士を突き合わせて連続的に溶接するに際し、複数の鋼帯を同一素材としてこの複数の鋼帯を、溶接ロールと、傾斜して配置する複数の押さえロールとの間を通過させることにより鋼帯に幅方向の力を加え、鋼帯のエッジ部端面に押付力が働くようにしながらレーザー溶接して全体が均質の広幅鋼帯とすることを特徴とする鋼帯の接合方法。
【請求項２】
鋼帯の溶接を行わない側の端部の一方に端部位置決め装置を設置し、押さえロールをそれぞれの鋼帯が前記した端部位置決め装置が設置されている方向に押付力が働くように傾斜させて鋼帯の突き合わせ面を同一平面上で押し付けることを特徴とする請求項１に記載の鋼帯の接合方法。
【請求項３】
レーザー溶接する溶接点の上流側にフランジロールを配置して鋼帯の間に隙間を設けるようにしてあることを特徴とする請求項１または請求項２に記載の鋼帯の接合方法。
【発明の詳細な説明】
【０００１】
【発明の属する技術分野】
本発明は、板厚や強度或いは性質などが同一の複数の鋼帯をその長手方向の端部において溶接して幅広の鋼帯が得られるようにする鋼帯の接合方法に関するものである。
【０００２】
【従来の技術】
従来、自動車部品あるいは家電製品等に冷延鋼板あるいは冷延鋼板にめっきを施した表面処理鋼板（以下、鋼帯という）が用いられている。これらの鋼帯は種々の用途に用いられるものであるが、時に幅の広い用途に用いられるために幅広の鋼帯が要求される場合がある。従来、製鉄所等では一般的に幅が１６００ｍｍ程度の鋼帯が製造可能となっているが、それ以上の幅広の鋼帯が要求された場合は製造することができず、需要の要求に応えることができなかった。
【０００３】
また、最近では自動車部品の製造において、必要な部位に必要な板厚と強度を持たせるために、板厚あるいは強度の異なる鋼板をレーザー等で接合して一枚の鋼板となし、その後一体でプレスに供するという、いわゆるテーラードブランクと呼ばれる方法が注目されてきている。このような方法は、例えば、特開平７−２９０１８２、特開平８−１７４２４６号公報等に見ることができる。また、亜鉛メッキ鋼帯同士をレーザービームで突き合わせ溶接する方法も特公平５−２５５９６号公報などにより公知となっている。
【０００４】
【発明が解決しようとする課題】
幅広の鋼帯を製造できるように製造設備を改造するには莫大な費用がかかり、また、１条の鋼帯で幅広鋼帯を製造しようとすると、製造設備のみならず製造技術においても不十分な要素があり、幅広の鋼帯を製造することができないとするのが実情である。また、特開平７−２９０１８２号公報、特開平８−１７４２４６号公報などにより知られるテーラードブランク法は、鋼板を小さな形状に剪断し、これを接合して一枚の鋼板とするために生産性が高められないという課題を有しており、更に、溶接開始端と終了端では接合品質が安定せず、この部分を切り捨てなければならず、製品の歩留りが悪いという欠点を有しており、一方、前述した特公平５−２５５９６号公報に記載された方法では接合が満足するものでなく、有利な接合方法の出現が待たれているところである。
【０００５】
【課題を解決するための手段】
前記したような要望に応えて、板厚や強度或いは性質などが同一である複数の鋼帯をその長手方向の端部において溶接することにより幅広の鋼帯を得ることを目的として完成された本発明に係る鋼帯の接合方法の基本構成は、複数の鋼帯のエッジ部同士を突き合わせて連続的に溶接するに際し、複数の鋼帯を同一素材としてこの複数の鋼帯を、溶接ロールと、傾斜して配置する複数の押さえロールとの間を通過させることにより鋼帯に幅方向の力を加えて鋼帯のエッジ部端面に押付力が働くようにしながらレーザー溶接して全体が均質の広幅鋼帯とすることを特徴とするものである。また、このような方法において、鋼帯の溶接を行わない側の端部の一方に端部位置決め装置を設置し、押さえロールをそれぞれの鋼帯が前記した端部位置決め装置を設置されている方向に押付力が働くように傾斜させて鋼帯の突き合わせ面を同一平面上で押しつけることを特徴とする鋼帯の接合方法を請求項２に係る発明とし、前記した各発明において、レーザー溶接する溶接点の上流側にフランジロールを配置して鋼帯の間に隙間を設けるようにして行う方法を請求項３に係る発明とする。
【０００６】
即ち、自動車部品等に用いられる幅広の鋼帯は、必ずしも１条の鋼帯で製造する必要がなく、同一素材の幅狭の鋼帯同士を接合して幅広の鋼帯を得れば良いとする発想から本発明がなされたものであり、従来、鋼帯同士を有利に接合する方法がなかったものであるが、本発明はコイルから捲戻された同一素材である帯状の鋼帯の端部同志を、生産性よく、しかも、帯状の鋼帯の端部の形状精度が悪い場合にも接合品質よく連続的に溶接して全体が均質の広幅鋼帯とする極めて有利な鋼帯の接合方法を提供することにある。
【０００７】
【発明の実施の形態】
本発明は前記したように材質、板厚等が同一の素材である鋼帯のエッジ部を連続的に有利に溶接する鋼帯の接合方法であり、その大きな特徴とするところは、傾斜する押さえロールを鋼帯に押しつけることにより鋼帯の幅方向に力を加えて鋼帯のエッジ間に押付力が働くようにし、生産性を向上させるとともに、接合品質が良好となる接合を可能とした点にあり、以下、図１〜図６を参照しながら本発明を詳細に説明する。
【０００８】
本発明は、材質、板厚等が同一の素材である鋼帯１と鋼帯２のエッジ部を連続的に接合するものであるが、これら鋼帯１と鋼帯２とは並べて上側の押さえロール３、４と、これら押さえロール３、４に比べて大径の下側の溶接ロール５との間を通過させる。このとき鋼帯１、２は大径の溶接ロール５側に巻き付けて通過するものであるが、前記した押さえロ−ル３、４は溶接ロール５の長手方向に対してそれぞれ角度θ1 、θ2 だけ傾斜させて配置されるようにして鋼帯１、２に幅方向の力が積極的に加えられるようにして溶接ロール５に押付ける。
【０００９】
このように本発明では、押さえロール３、４を傾斜させておくことにより鋼帯１、２に幅方向の力を積極的に加え、溶接する鋼帯１、２のエッジ間に面圧を働かせることを大きな特徴としている。鋼帯１，２の端部を突き合わせてレーザー溶接する際、溶接する鋼帯１、２の間に隙間が発生すると溶接後にアンダーカット等の品質不良が発生しやすくなる。しかし、通常、鋼帯を製造する際には鋼帯幅精度や鋼帯端部の形状品位を確保するために、鋼帯中央部をスリットしたり、端部をトリミングするなどの端部の剪断加工により仕上げるが、鋼帯端部には微少な凹凸が残るため、これらの端面を突き合わせた場合に多少の隙間が発生し、更に、レーザー溶接するを行う場合、溶接部の熱収縮により鋼帯の突き合わせ面を押し開こうとする力が加わるため溶接部上流近傍では隙間が発生する。そこで本発明では押さえロ−ル３、４を傾斜させ、鋼帯１、２に幅方向の力を加え、溶接する鋼帯１、２の端部に突き合わせ力を与えることにより、熱収縮による隙間を押しつけ、更に、鋼帯端部の凸部の弾性変形もしくは塑性変形を加え、凹凸による隙間についても著しく低減させることにより、溶接点のおいて、鋼帯１、２の端部間の隙間を著しく小さくすることができ、安定した溶接品質の確保を可能とするものである。
【００１０】
この際、鋼帯の幅方向の力を与えるには、通常、サイドガイドロール等の鋼帯の溶接しない側の端部から力を加える方法が一般的に考えられるが、自動車部品に用いられるような薄手の鋼帯に対しては、これらの方法では大きな力を加えると鋼帯の座屈や端部の耳荒れ等を発生するため大きな力を加えることが出来ず、十分に前述の溶接する鋼帯の端部間の隙間を小さくすることが出来ないという問題があった。そこで、本発明では鋼帯１、２に幅方向の力を加えるのに押さえロ−ル３、４を傾斜させて押しつけるという方法を採用し、押さえロール３、４の押し付ける力と傾斜角度を適正に調整することにより、鋼帯１、２の座屈や端部の耳荒れを発生させることなく十分な押し付ける力を自動車部品に用いられるような薄手の鋼帯にも与えることができるようにする。
【００１１】
また、本発明では鋼帯１、２の溶接を行わない側の端部の一方に、鋼帯の端部位置決め装置を設置し、押さえロール３、４をそれぞれの鋼帯１、２が前記端部位置決め装置を設置してある方向に押付力が働くように傾斜させておくもので、このために押さえロール３、４を同一方向に傾斜させることを特徴としている。即ち、鋼帯１と鋼帯２の接合面１０に対して、一般的には接合面１０に向かって両側より押しつける力を働かせて接合するものであるが、本発明では鋼帯１と鋼帯２共に同一方向に押付力を働かせるようにしたものであり、そのために、押さえロ−ル３、４は共にそれぞれ同じ方向の角度θ1 、θ2 だけ傾斜させるものとしてある。接合面１０に向かって両側より押付力を働かせるのは、接合面１０が常に溶接位置に変動しないように両側よりの押付力をバランス良く調整する必要があるが、その両側よりの押付力を調整することが難しく、本発明の如く、端部位置決め装置側の鋼帯１に対し、押さえロール３をθ1 傾けて押しつけることにより鋼帯１の端部位置決め装置側の端部を端部位置決め装置に押し付け、鋼帯１の幅方向位置を安定させることができることとなる。さらに、押さえロール４をθ2 傾けて押し付けることにより鋼帯１の溶接端部に押し付けられる鋼帯２の幅方向位置も安定することから、接合面１０と溶接位置が変動しないように調整することが極めて容易とする知見より成されたものである。また、溶接する鋼帯端部間の押付力は押さえロール４の押し付け力と傾斜角θ2 を調整することにより容易に制御することができ、さらにまた、鋼帯１、２を大径の溶接ロール５に巻き付けるのは鋼帯１、２の厚み方向の突き合わせ精度を良く合わせることが可能となるもので、巻き付けをしないと鋼帯１、２と溶接ロール５の間の空間ができやすく、鋼帯１と鋼帯２の厚み方向の突き合わせ精度が十分でない可能性が高いからである。
【００１２】
本発明は、レーザービーム９を照射する固定されたレーザー発射管６の位置に対して、溶接される接合面１０が常に溶接位置になるように種々の検討を行い、その結果、通常の発想とは大きく異なる本発明に至ったものである。即ち、通常は接合面１０の位置が溶接位置から変動しないように接合面１０を中心に、その位置へ両側から押付力が鋼帯に与える発想がなされるものであるが、本発明では鋼帯１、２の一側に鋼帯が移動するよう押付力を付与する発想よりなされたものである。例えば、１図に示す如く、端部位置決め装置として鋼帯１の外側に入側エッジガイド７と出側エッジガイド８を設け、その入側エッジガイド７と出側エッジガイド８の方向へ鋼帯１が移動するよう傾斜した押さえロール３が溶接ロール５の上部に設ける。押さえロール３は、例えば、シリンダーなどにより溶接ロール５へ押さえる力を与え、鋼帯１を拘束しながら鋼帯１を矢印の方向へ移動させる。このとき押さえロール３は角度θ1 だけ傾斜しているので、鋼帯１は入側エッジガイド７と出側エッジガイド８へ押付けられるものである。なお、鋼帯１のエッジが損傷しないように押さえロール３は、その押し付け力と角度θ1 を調整できるようにしている。また、鋼帯１が入側エッジガイド７と出側エッジガイド８に拘束された時、鋼帯１の溶接される接合面１０の位置が溶接位置となるよう入側エッジガイド７と出側エッジガイド８を鋼帯１の幅方向の調整が可能としている。
【００１３】
このように鋼帯１を巾方向の位置調整するものであるが、同様に鋼帯２を角度θ2 だけ傾斜させた押さえロール４により拘束した状態で移動させ、且つ、θ2 と押さえロール４の押さえ力を適度に調整することにより、鋼帯２の接合面１０が鋼帯１の接合面１０に適度な押付力を働かせるようにし、鋼帯１、２のエッジ間に面圧を立て、隙間を押し潰した状態で溶接することとなり、言い換えれば、ピンチ方式の突き合わせをすることになり、溶接品質が向上し、極めて有利なものである。かくすることにより、一方向への押付力を考慮するのみで、鋼帯１、２の接合位置が精度良く調整できると共に、鋼帯１、２のエッジ間に面圧を立てて溶接することとなり溶接品質が向上するものである。このように鋼帯１、２の接合面１０を溶接位置へ調整した後にレーザー発射管６よりレーザービーム９を照射して溶接し、鋼帯１、２を接合する。なお、押さえロール３、４は、図３、図４に示す如く、鋼帯１、２毎に４個用いてもよく、その配置形態は種々考えられるが、特にこだわるものではない。
【００１４】
前記した溶接ロール５は、図５に示す如く、溶接位置に相当する箇所に溝１１を設けたものとして、溶接時における溶接ロール５の熱影響による損傷を防止するものとしている。また、本発明では図６に示す如く、溶接点１２の上流側にフランジロール１３を配置して鋼帯１、２の間に隙間を設けるようにしている。さらに、本発明は鋼帯１、２を同一平面上で通板して溶接点１２へ搬送するものであるが、その為に、鋼帯１、２の接合面１０が擦れたり、鋼帯１と鋼帯２が重なる場合があるので、それを防止するために鋼帯１、２間にフランジロール１３を設けることはより好ましいものである。
【００１５】
なお、本発明に用いる押さえロール３、４は、それぞれ角度θ1 、θ2 傾斜させるものであるが、角度θ1 、θ2 は共に２°〜２５°が好ましく、また、押さえロール３、４の押さえ力は３５０Ｎ〜２００００Ｎが好ましい。その理由は、角度θ1 、θ2 が２°未満もしくは押さえ力が３５０Ｎ未満では、鋼帯１、２の幅方向への押付力が不足して溶接品質が好ましくなく、角度θ1 、θ2 が２５°超もしくは押さえ力が２００００Ｎ超では押付力が大きくなりすぎ、鋼帯１、２の座屈等が発生する場合があるからである。但し、角度や押さえ力の前記した範囲は好ましい範囲を述べたに過ぎないもので、座屈等の発生がなければこの範囲にこだわるものでない。
【００１６】
【実施例１】
常法に従い製造された表１に示す化学成分であって、板厚０．７ｍｍ，幅８５０ｍｍの鋼帯１と、板厚０．７ｍｍ、幅８５０ｍｍの鋼帯２とを準備し、２ｋｗのレーザー溶接機にて、１．７ｍ／分の速度で鋼帯１と鋼帯２を接合した。
この実施例に用いた鋼帯１と鋼帯２の組成を表１に示し、溶接結果を表２および表３に示す。
【００１７】
【表１】
0004505070.tif 000002
【００１８】
【表２】
0004505070.tif 000003
【００１９】
【表３】
0004505070.tif 000004
上表から明らかなように、本発明方法によると座屈の発生もなく、アンダ−カットの発生もなく、極めて良好な溶接品質が得られる。
【００２０】
【実施例２】
実施例１で示す鋼帯１と鋼帯２と同じ鋼帯１と鋼帯２を自動車部品（センターピラー）に成形すべく、各々１０００ｍｍに切断した。本発明は鋼帯１、２を接合した後に切断したものであり、比較例は鋼帯１、２を切断した後に鋼板を接合したものである。
その時の所要時間を表４に示す。
【００２１】
【表４】
0004505070.tif 000005
表４に示すように、本発明によると、比較例に示す切板接合法に比べると、生産性も飛躍的に向上することが判る。
【００２２】
【発明の効果】
本発明によれば、板厚や強度或いは性質などが同一の複数の幅狭の鋼帯同士をその長手方向の端部において溶接して、現状の設備で従来、製造できなかった良好な溶接品質で全体が均質の広幅鋼帯を製造することが可能となり、その効果は極めて大きいものである。
【図面の簡単な説明】
【図１】  本発明方法を実施している状態の一例を説明する平面図である。
【図２】  本発明方法を実施している状態の一例を説明する側面図である。
【図３】  押さえロールを多くして本発明方法を実施している状態の一例を説明する平面図である。
【図４】  押さえロールを多くして本発明方法を実施している状態の一例を説明する側面図である。
【図５】  本発明方法における溶接部の近傍を示す拡大図である。
【図６】  溶接点上流側にフランジロールを具備して本発明方法を実施している状態の一例を説明する平面図である。
【符号の説明】
１  鋼帯
２  鋼帯
３  押さえロール
４  押さえロール
５  溶接ロール
６  レーザー発射管
７  入側エッジガイド
８  出側エッジガイド
９  レーザービーム
10  接合面
11  溝
12  溶接点
13  フランジロール
【図１】
0004505070.tif 000006
【図２】
0004505070.tif 000007
【図３】
0004505070.tif 000008
【図４】
0004505070.tif 000009
【図５】
0004505070.tif 000010
【図６】
0004505070.tif 000011